(57)【特許請求の範囲】
【請求項１】
質量％で、Ｃ：０.１〜０.５％、Ｓｉ：２.５％以下、Ｍｎ：２.５％以下、Ｃｒ：１５〜２６％、Ｎｉ：８〜２３％、Ｎｂ：０.１〜１.２％、Ｔｉ：０.０１〜１.０％、Ｃｅ：０.００１〜０.１５％、Ｎ：０.０６％以下、残部Ｆｅ及び不可避不純物からなり、次式：
Ｐ＝８９.３−７８.４Ｃ＋０.１Ｓｉ−５.７Ｍｎ−１.７Ｃｒ
＋０.０１Ｎｉ＋２Ｎｂ＋５.３Ｔｉ−３６.５Ｎ−５０.８Ｃｅ
で表されるパラメータ値Ｐが２０〜４５であることを特徴とする時効延性及びクリープ破断強度等に優れた水素製造反応管用耐熱鋳鋼。
【請求項２】
Ｂ：０.００１〜０.０５％、Ｚｒ：０.０１〜０.５％、Ｌａ：０.００１〜０.１５％から選ばれる１種ないし２種以上を更に含有する請求項１に記載の水素製造反応管用耐熱鋳鋼。
【請求項３】
Ａｌ：０.０１〜０.３％を更に含有する請求項１又は請求項２に記載の水素製造反応管用耐熱鋳鋼。
【請求項４】
Ｃ：０.１〜０.３％である請求項１ないし請求項３のいずれかに記載の水素製造反応管用耐熱鋳鋼。
【請求項５】
Ｃｒ：１５〜２０％、Ｎｉ：８〜１８％である請求項１ないし請求項４のいずれかに記載の水素製造反応管用耐熱鋳鋼。
【発明の詳細な説明】
【技術分野】
【０００１】  本発明は、石油系燃料、天然ガス等の炭化水素類を原料とし、水蒸気改質反応により水素または水素を主成分とする合成ガスを生成する水素製造用反応管の管材料として時効延性およびクリープ破断強度に優れた耐熱鋳鋼に関する。
【背景技術】
【０００２】  石油精製プラントの水素製造装置である水蒸気改質炉では、石油系燃料（ナフサ、粗製ガソリン等）と水蒸気との混合ガスを反応管に送給し、高温・加圧（温度：約７００−９００℃、圧力：約１−３ＭＰａ）条件下、触媒を介して改質反応［ＣｍＨｎ＋ｍＨ２Ｏ→（ｎ／２＋ｍ）Ｈ２＋ｍＣＯ］を行わせて水素を主成分とする合成ガスを生成する。この改質反応管は、高温・加圧条件下の長期に亘る連続運転に耐えられるように、高温強度、高温クリープ強度を具備する必要がある。従来、その管材料として析出強化型合金である高炭素高Ｃｒ−Ｎｉ系の耐熱鋳鋼が使用されてきた。具体的には、ＳＣＨ２２（０．４Ｃ−２５Ｃｒ−２０Ｎｉ−Ｆｅ）を第１世代材とし、ついで第２世代材としてＩＮ５１９（０．３Ｃ−２４Ｃｒ−２４Ｎｉ−１．５Ｎｂ−Ｆｅ）が使用され、更に第３世代材として微量のＮｂ，Ｔｉ等を合金化したＨＰ−Ｎｂ，Ｔｉ材（０．５Ｃ−２５Ｃｒ−３５Ｎｉ−Ｎｂ，Ｔｉ−Ｆｅ）等のマイクロアロイング材が開発され現在に到っている。
【特許文献１】特公昭５５−４７１０５号公報
【特許文献２】特公昭５７−４０９００号公報
【特許文献３】特開平５−２３９５９９号公報
【０００３】  近年、環境汚染対策としてクリーンエネルギーの要請が高まり、水素を燃料とする燃料電池が注目を集め、例えば自動車等の動力源等として有望視され、また小規模の分散型電源等として開発が進められ、一部実用化されつつある。これにあわせて燃料電池に水素を供給する水素製造装置として、ナフサ、液化石油ガス（ＬＰＧ）等のほか、都市ガス（ＬＮＧ）、アルコール類、灯油、軽油等の炭化水素類を原料とする小型の水素製造装置、オンサイト型水素製造装置（所謂「水素ステーション」等）の開発が競われている。【０００４】  燃料電池用水素製造装置の水蒸気改質反応は、石油精製プラントにおける大型装置の操業条件に比べると、比較的低温・低圧（温度：約７５０−８００℃、圧力：約１ＭＰａ以下）で行われるが、燃料電池は昼間と夜間とにおける電力需要の変動が大きく、このため水素製造装置の運転は電力需要に対応して改質反応管の負荷変動が繰り返されることになる。このような負荷変動が毎日繰り返されると反応管にクリープと疲労とが重畳して蓄積し、疲労破壊の原因となる。従って、燃料電池用水素製造装置の改質反応管は、高温強度、高温クリープ破断強度等と併せて疲労特性に優れていることが要求される。石油精製プラントの大型装置で使用されている前記析出強化型の高Ｃ高Ｃｒ−Ｎｉ系耐熱鋳鋼は、高温・高圧下の連続運転に必要な高温特性（高温強度・クリープ破断強度）を具備するものではあるが、負荷変動型の水素製造装置に要求される時効延性及び疲労破壊に対する抵抗性に問題があり、長期に亘る安定使用を保証することができない。また８００℃前後の温度域での長期使用環境ではＨＫ４０材等で指摘されてきたσ相析出による脆化現象も問題となる。
【発明の開示】
【発明が解決しようとする課題】
【０００５】  本発明は、水素製造用改質反応管材料に関する上記問題を解決することを目的とするものであり、水蒸気改質反応管として高温・加圧の使用環境に必要な耐熱性、高温クリープ破断強度を保持しつつ、燃料電池用水素製造装置のように負荷変動が繰返される反応管の耐久性安定性を高めるための改良された時効延性及び疲労特性を兼備し、かつより経済性にすぐれた耐熱鋳鋼を提供するものである。
【課題を解決するための手段】
【０００６】
本発明に係る水素製造反応管用耐熱鋳鋼は、質量％で、Ｃ：０.１〜０.５％、Ｓｉ：２.５％以下、Ｍｎ：２.５％以下、Ｃｒ：１５〜２６％、Ｎｉ：８〜２３％、Ｎｂ：０.１〜１.２％、Ｔｉ：０.０１〜１.０％、Ｃｅ：０.００１〜０.１５％、Ｎ：０.０６％以下、残部Ｆｅ及び不可避不純物からなり、次式［１］：
Ｐ＝８９.３−７８.４Ｃ＋０.１Ｓｉ−５.７Ｍｎ−１.７Ｃｒ
＋０.０１Ｎｉ＋２Ｎｂ＋５.３Ｔｉ−３６.５Ｎ−５０.８Ｃｅ  …［１］
で表されるパラメータ値Ｐが２０〜４５であることを特徴としている。なお、式［１］中の各元素記号は、当該元素の含有量（％）を表わす。
【０００７】  本発明の耐熱鋳鋼は、所望により、更に下記（１）〜（３）のいずれかの組合せの元素を含有する組成が与えられる：
（１）Ｂ：０．００１〜０．０５％、Ｚｒ：０．０１〜０．５％、Ｌａ：０．００１〜０．１５％から選ばれる１種ないし２種以上、
（２）Ａｌ：０．０１〜０．３％、
（３）Ｂ：０．００１〜０．０５％、Ｚｒ：０．０１〜０．５％、Ｌａ：０．００１〜０．１５％から選ばれる１種ないし２種以上及びＡｌ：０．０１〜０．３％。
また本発明の耐熱鋳鋼は、所望により、Ｃ：０．１〜０．３％に制限され、更にＣｒ及びＮｉについては、Ｃｒ：１５〜２０％、Ｎｉ：８〜１８％の範囲に調整された組成が与えられる。
【発明の効果】
【０００８】  上記化学組成を有する本発明の耐熱鋳鋼は、オーステナイト相のマトリックスにクロム炭化物（Ｃｒ２３Ｃ６）等の析出強化粒子が分散析出した金属組織を有することにより、水素製造装置の水蒸気改質器反応の高温高圧環境に必要な耐熱性、高温クリープ破断強度を有し、しかも高温長時間の時効での二次炭化物の析出が抑制されるほか、従来材ＨＫ４０材で問題とされたσ相析出による脆化もなく、これらの効果として長期の使用過程において高レベルの伸びが安定に維持される。この時効延性の改善効果として、燃料電池用水素製造装置のように負荷変動による熱疲労サイクルが繰り返される改質器反応管に必要な改良された疲労特性を確保し、耐用寿命の向上を可能にしている。
【発明を実施するための最良の形態】
【０００９】  本発明の耐熱鋳鋼は、水素製造用水蒸気改質反応の高温・高圧環境に対する耐熱性、高温強度を確保しつつ、負荷変動型の使用環境に要求される時効延性、疲労特性を確保するために次の組成に調整される。成分含有量はすべて質量％である。【００１０】  Ｃ：０．１〜０．５％
Ｃは、溶鋼の鋳造凝固時にＮｂと結合して結晶粒界にＮｂＣを晶出し、また反応管の高温使用時にオーステナイト相のマトリックスに固溶したＣがＣｒと結合して微細なＣｒ炭化物（Ｃｒ２３Ｃ６）を析出生成する。これらの析出強化作用としてクリープ破断強度が高められる。石油精製プラントの大型装置に組込まれる改質器反応管として１０００℃までの使用環境に耐え得るクリープ破断強度を得るためのＣ量は０．１％以上であることを要する。増量によりクリープ破断強度は高められるが、０．５％を超えると、長期の高温使用過程で析出する二次炭化物（Ｃｒ２３Ｃ６）の蓄積増加による延性の低下に伴い、疲労特性が損なわれることになる。このため、Ｃ量は０．５％以下に制限することを要する。燃料電池用水素製造装置等のように負荷変動が繰り返されるオンサイト型装置の反応管材料として、疲労特性をより高いレベルに維持することが要求される用途に対しては、０．１〜０．３％の範囲に制限することが望ましい。【００１１】  Ｓｉ：２．５％以下
Ｓｉは、溶鋼の脱酸及び鋳造時の溶鋼流動性の付与のために添加される元素である。この効果を得るための含有量は２．５％までで十分であり、これを超えると、時効延性の低下のほか、水素製造装置を構成する改質器の配管施工に必要な溶接性の低下をきたす。好ましくは、０．３〜１．０％である。【００１２】  Ｍｎ：２．５％以下
Ｍｎは、溶鋼の脱酸および溶鋼中のＳの固定（ＭｎＳの形成）により、改質器の配管施工に必要な溶接性を高めるほか、延性の改善に寄与する元素である。この効果は、含有量が２．５％を超えるとほぼ飽和するので、これを上限とする。好ましくは、０．４〜１％である。【００１３】  Ｃｒ：１５〜２６％
Ｃｒは高温強度及び耐酸化性の確保に必要な元素である。石油精製プラントの大型水素製造装置の反応管に要求される１０００℃までの高温使用環境に耐え得るクリープ破断強度を確保するには、少なくとも１５％のＣｒの含有を要する。高温強度及び耐酸化性はＣｒの増量と共に向上するが、２６％を超えると、耐酸化性は向上する反面、時効延性の低下とそれに伴う疲労特性の低下をきたす。この疲労特性の低下は、長時間使用過程で析出するクロム炭化物（Ｃｒ２３Ｃ６）の蓄積増加に伴う現象である。このためＣｒ含有量は２６％を上限とする。なお、燃料電池を対象としたオンサイト型水素製造装置の改質器反応管のように、負荷変動に対する疲労特性をより高いレベルに維持することが要求される使用環境に対しては、１５〜２０％の範囲に制限することが望ましい。他方、石油精製プラントの大型水素製造装置のように、高温度域で連続運転される使用環境に対しては、Ｃｒ量を２０〜２６％の高めの範囲とするのが有利である。【００１４】  Ｎｉ：８〜２３％
Ｎｉは耐酸化性及び金属組織の安定性の確保に必要な元素である。含有量が８％に満たないと、改質器反応管に要求される高温クリープ破断強度を確保し難く、また時効後の延性低下も大きくなる。このためＮｉ含有量は８％以上であることを要する。しかし、Ｎｉの増量は、マトリックス中のＣ固溶量を減少させ、このことは反応管の実機使用過程における二次炭化物（主としてＣｒ２３Ｃ６）の析出・増量を助長し、結果として時効延性の低下及び疲労特性の劣化を招く。このため、Ｎｉ含有量は２３％を超えてはならない。なお、燃料電池用のオンサイト水素製造装置に組込まれる改質器反応管のように、負荷変動に対する疲労特性をより高いレベルに維持することが要求される使用環境に対しては、８〜１８％の範囲とすることが望ましく、他方石油精製プラントの大型水素製造装置のように、高温度域で連続運転される用途に対しては、１８〜２３％の高めの範囲とするのが有利である。【００１５】  Ｎｂ：０．１〜１．２％
Ｎｂは、Ｃとの結合によりＮｂＣを形成してクリープ破断強度を高め、また時効延性の向上に寄与する。この効果は０．１％以上の含有により得られる。しかし、過度の増量は耐酸化性の低下を招くので、１．２％を上限とする。【００１６】  Ｔｉ：０．０１〜１．０％
Ｔｉは、強い脱酸作用を有し、またマトリックスに固溶するとＣと結合して微細な（Ｎｂ，Ｔｉ）Ｃ複炭化物を析出生成することによりクリープ破断強度を高める作用をなす。この効果を得るために少なくとも０．０１％を必要とする。しかし過度に増量すると、チタン酸化物の生成量の増加に伴って鋼の清浄度が損なわれ、品質の低下を招くので１．０％を上限とする。【００１７】  Ｃｅ：０．００１〜０．１５％
Ｃｅは、マトリックスに固溶して高温耐酸化性の向上に奏効する。この効果を得るために０．００１％以上の含有を必要とする。好ましくは０．０１％以上である。増量に伴って効果を増すが、過度に増量すると、セリウム酸化物の多量生成により清浄度が損なわれ、品質の低下をきたす。このため０．１５％を上限とする。【００１８】  Ｎ：０．０６％以下
Ｎは、侵入固溶型元素でマトリックスのオーステナイト相を安定化し、高温引張強度を高める効果を有する。しかしＮを過度に増量すると、８００℃付近の温度域における時効延性の低下を招く。この延性低下を抑制するために、０．０６％を上限とする。好ましくは０．０１〜０．０５である。【００１９】  Ｂ：０．００１〜０．０５％
Ｂは、結晶粒界に析出して粒界延性を高め、またクロム炭化物（Ｃｒ２３Ｃ６）の粒成長（粗大化）を抑制し、クリープ破断強度の向上に寄与する。この効果は０．００１％以上の含有により得られる。しかし０．０５％を超えて増量すると、溶接割れ感受性が高まり、改質反応管の配管施工に必要な溶接性が損なわれるので、これを上限とする。【００２０】  Ｚｒ：０．０１〜０．５％
Ｚｒは、ＭＣ型炭化物を析出生成し、クリープ破断強度を高める作用を有する。この効果は０．０１％以上の含有により得られる。増量により効果を増すが、０．５％を超える多量の含有は、ジルコニウム酸化物の生成量の増加による清浄度の低下とそれによる延性の低下をきたすので、これを上限とする。【００２１】  Ｌａ：０．００１〜０．１５％
Ｌａは、マトリックスに固溶して高温耐酸化性を高める。この効果は０．００１％以上の含有により得られる。増量に伴って効果を増すが、過度に増量すると、ランタン酸化物の多量生成による清浄度および延性の低下をきたすので、０．１５％を上限とする。好ましくは、０．０１〜０．１％である。【００２２】  Ａｌ：０．０１〜０．３％
Ａｌは、脱酸剤として添加されると共に、高温耐酸化性を高める効果を有する元素である。この効果は０．０１％以上の含有により得られる。しかし、０．３％を超えて多量に含有すると、アルミニウム系酸化物の生成量の増加により、鋼の清浄度が損なわれ、延性の低下を招くのでこれを上限とする。【００２３】  本発明の耐熱鋳鋼の化学組成は、各構成元素のそれぞれに対する上記の規定に加えて、前記式［１］のパラメーター値［Ｐ＝８９．３−７８．４Ｃ＋０．１Ｓｉ−５．７Ｍｎ−１．７Ｃｒ＋０．０１Ｎｉ＋２Ｎｂ＋５．３Ｔｉ−３６．５Ｎ−５０．８Ｃｅ］が、Ｐ＝２０〜４５を満たす成分バランスに調整されることを要する。この式は、時効延性の評価試験［８００℃×３０００Ｈｒの時効処理後、破断伸び測定］に基づいて実験的に求められたものあり、このパラメター値Ｐ（＝２０〜４５）は、高温クリープ破断強度を保持しながら、時効後破断伸び≧２０％、という高延性を確保するための条件として得られた値である。この成分バランス調整による時効延性の顕著な改善効果として、オンサイト型水素製造装置等のように疲労破壊が問題となる負荷変動型の改質器反応管に要求される改良された疲労特性が保証される。【００２４】  本発明の耐熱鋳鋼からなる改質器反応管は、遠心力鋳造による鋳造管として製造され、従って熱間塑性加工による製管工程に比べてコスト的に著しく有利であり、得られた鋳造管体は、仕上げ機械加工を施された後、改質器構成管材として溶接施工により組み付けられる。
【実施例】
【００２５】  高周波誘導溶解炉のＡｒガス雰囲気溶解により所定の組成を有する鋳鋼溶湯を溶製し、金型遠心力鋳造により供試管を鋳造した。管サイズ（機械加工後）：外径１３７×肉厚２０×長さ２６０（ｍｍ）。各供試材から切り出した試験片について引張破断試験、クリープ破断試験、疲労寿命試験及び金属組織の顕微鏡観察を行なった。なお、クリープ破断試験については鋳放し状態で試験を行ない、それ以外の試験については、電気炉で時効処理を施した後で試験を行なった。
表１に各供試材の鋼組成を示し、表２にそれぞれの試験結果を示す。【００２６】＜Ｉ＞時効引張延性
短冊状の試験片を時効処理（８００℃×３０００Ｈｒ）を施した後、引張試験片を調製し、ＪＩＳ−Ｚ２２４１に準拠する引張試験により破断伸びを測定する。
試験片形状：平行部径８．７５ｍｍ−４Ｄ
試験温度：室温
表２中「時効後の破断延性」欄の記号は次のとおりである。
○…破断伸び２０％以上
×…破断伸び２０％未満【００２７】＜ＩＩ＞クリープ特性
各供試材から試験片を調製し、ＪＩＳ−Ｚ２２７２に準拠した引張クリープ破断試験により破断寿命（Ｈｒ）を測定した。
試験片形状：平行部径６ｍｍ，標点距離３０ｍｍ
試験温度：８００℃
引張応力：８０ＭＰａ【００２８】＜ＩＩＩ＞疲労特性
各供試材について、時効処理（８００℃×１０００Ｈｒ）を施して試験片を調製し、ＪＩＳ−Ｚ２２７３の規定に準拠した下記の疲労試験により破損繰返し数Ｎｆ（応力範囲が最大応力の７５％に達するまでの繰返し数）を測定し疲労寿命として評価した。
表２中「疲労特性」欄の記号は次のとおりである。
○…繰返し数１０００回以上
×…繰返し数１０００回未満
試験片形状        ：中実丸棒（直径１０ｍｍ）
試験温度          ：８００℃
全歪み範囲（εｔ）：±０．３％
歪み速度          ：１０−１％／秒（Ｃ−Ｃ型両振り三角波）
標点距離（Ｇ．Ｌ．）：１５ｍｍ【００２９】＜ＩＶ＞金属組織の観察
時効処理（８００℃×３０００Ｈｒ）した試験片を研磨し、電解腐食（腐食液：１０Ｎ水酸化カリウム水溶液）の後、顕微鏡観察によりσ相析出の有無を検査した。【００３０】  表１及び表２の比較例（Ｎｏ．２１−Ｎｏ．２６）において、Ｎｏ．２１はＳＣＨ１３（ＪＩＳ−Ｇ５１２２）相当材、Ｎｏ．２２はＳＣＨ２２（ＪＩＳ−Ｇ５１２２）相当材、Ｎｏ．２３はＳＣＨ１３＋Ｎｂ、Ｎｏ．２４はＳＣＨ２２＋Ｎｂ，Ｔｉ、Ｎｏ．２５は高Ｎ含有材、Ｎｏ．２６は低Ｃ含Ｔｉオーステナイト系鋼である。
発明例（Ｎｏ．１−Ｎｏ．１２）は高温長時間の時効を受けても、σ相の析出はなく組織安定性にすぐれ、時効後の破断伸び及びクリープ破断寿命が高く、かつ良好な疲労特性を有しており、水素製造用改質器反応管材料、特に熱サイクルが繰り返される負荷運転型装置の改質器反応管として望まれる諸特性を備えている。【００３１】  他方、比較例（Ｎｏ．２１−Ｎｏ．２６）をみると、Ｎｏ．２１（ＳＣＨ１３）とＮｏ．２２（ＳＣＨ２２）は、時効後の破断伸び及びクリープ破断寿命が低く、時効後の疲労寿命も低いレベルにある。
Ｎｏ．２３はＳＣＨ１３をベースとするＮｂ添加の効果として、時効後のクリープ破断寿命にやや改良がみられるが、時効後の破断伸び及び疲労特性は低い。Ｎｏ．２４はＳＣＨ２２をベースとするＮｂ及びＴｉの複合添加の効果として、時効後のクリープ破断寿命が著しく改善されているものの、σ相の析出を伴い、時効後の延性及び疲労特性も低く、負荷変動型の改質器反応管材料としての適性に乏しい。
Ｎｏ．２５は高Ｎ含有効果としてマトリックスの組織安定性が高くσ相の析出はないが、時効後の延性及びクリープ破断寿命が低く、疲労特性も低いレベルにある。Ｎｏ．２６は、時効後の破断伸び及び疲労特性は良好であるものの、パラメータ値Ｐが本発明の規定の上限値を逸脱しているため、クリープ破断強度が低く、水蒸気改質反応管の高温・高圧用途への適性に欠けるものである。【００３２】
【表１】
0004632954.tif 000002
【００３３】
【表２】
0004632954.tif 000003
【産業上の利用可能性】
【００３４】  本発明の耐熱鋳鋼は、高温長時間の時効後も、高いレベルの延性、クリープ破断寿命を有すると共に、改良された疲労特性を備えている。従って、高温加圧条件下に運転される石油精製プラントにおける大規模の水素製造装置、燃料電池用水素製造装置の水蒸気改質器反応管材料として好適であり、殊に疲労特性に優れていることにより、オンサイト型水素製造装置（水素ステーション等）のように、昼間と夜間との運転負荷の変動による繰返し熱サイクルを伴う負荷変動型の燃料電池用水素製造装置の反応管材料として好適であり、繰返し熱サイクルに伴う割れ発生の問題を緩和解消し、長期にわたる安定運転を可能とするものである。
本発明の耐熱鋳鋼は、高価なＮｉ量の削減によりコスト的にも有利である。反応管は遠心鋳造として製造され、塑性加工方式による製管加工に比し経済的にも有利であり、実用価値に優れるものである。また、本発明の耐熱鋳鋼は、鉄鋼製造における熱処理用ハースロールとして適用することもできる。